"第1バッキング及びタフテッド繊維を含む生機カーペットと、合成繊維の不織布を含む第2バッキングと、前記生機カーペット及び前記第2バッキングに接着された熱可塑性接着剤組成物と、を備えるカーペット製品であって、前記熱可塑性接着剤組成物が、未変性PETよりも低い結晶化度及び約90°C~約150°Cの融点を有する変性ポリエチレンテレフタレートPETと、微粒子フィラーと、を備えるカーペット製品。前記熱可塑性接着剤組成物が、325°Fで約5,000センチポアズ~325°Fで約10,000センチポアズの粘度を有する、請求項1に記載のカーペット製品。前記熱可塑性接着剤組成物が、325°Fで約6,000センチポアズ~325°Fで約8,500センチポアズの粘度を有する、請求項1に記載のカーペット製品。前記変性PETが約100°C~約115°Cの融点を有する、請求項1に記載のカーペット製品。前記微粒子フィラーが、前記熱可塑性接着剤組成物の43重量パーセント未満の量で存在する、請求項1に記載のカーペット製品。前記微粒子フィラーが、約0.15kcal/kg°C~約0.25kcal/kg°Cの比熱を有する、請求項5に記載のカーペット製品。前記微粒子フィラーが、前記熱可塑性接着剤組成物の約37~約41重量パーセントの量で存在する、請求項1に記載のカーペット製品。前記微粒子フィラーが、ガラス、セラミック、バライト、炭酸カルシウム、マグネタイト、石、又は、これらの組み合わせを含む、請求項1に記載のカーペット製品。前記微粒子フィラーが、60メッシュよりも小さい粒径を有する、請求項1に記載のカーペット製品。前記微粒子フィラーが、約80メッシュ~約60メッシュの粒径を有する、請求項1に記載のカーペット製品。前記合成繊維がポリエステル繊維を含む、請求項1に記載のカーペット製品。前記第2バッキングが、ポリエステル繊維のスパンレイド不織布を含む、請求項1に記載のカーペット製品。前記第2バッキングが、6オンス/平方ヤード未満の基本重量を有する、請求項1に記載のカーペット製品。前記第2バッキングが、約2.5オンス/平方ヤード~約6オンス/平方ヤードの基本重量を有する、請求項1に記載のカーペット製品。前記第2バッキングが、前記熱可塑性接着剤組成物が前記第2バッキングに実質的に浸透しないような多孔度を有する、請求項1に記載のカーペット製品。前記カーペット製品がカーペットタイルである、請求項1に記載のカーペット製品。前記カーペット製品が、60オンス/平方ヤード未満の基本重量を有する、請求項1~16のいずれか1項に記載のカーペット製品。前記カーペット製品が、約50オンス/平方ヤード~約60オンス/平方ヤードの基本重量を有する、請求項1~16のいずれか1項に記載のカーペット製品。第1バッキング及びタフテッド繊維を含む生機カーペットと、ポリエステル繊維のスパンレイド不織布を含む第2バッキングと、前記生機カーペット及び前記第2バッキングに接着された熱可塑性接着剤組成物と、を備えるカーペットタイルであって、前記熱可塑性接着剤組成物が、未変性PETよりも低い結晶化度及び約90°C~約150°Cの融点を有する変性ポリエチレンテレフタレートPETと、前記熱可塑性接着剤組成物の約37~約41重量パーセントの量のガラス微粒子フィラーと、を備え、前記カーペットタイルが約50オンス/平方ヤード~約60オンス/平方ヤードの基本重量を有する、カーペットタイル。未変性PETよりも低い結晶化度及び約90°C~約150°Cの融点を有する変性PETと、微粒子フィラーと、を含む熱可塑性接着剤組成物を提供するステップと、第1バッキング及びタフテッド繊維を含む生機カーペットを提供するステップと、合成繊維の不織布を含む第2バッキングを提供するステップと、前記熱可塑性接着剤組成物を用いて前記生機カーペットを前記第2バッキングに接着させてカーペット製品を形成するステップと、を含む、カーペット製品の製造方法。前記熱可塑性接着剤組成物が前記第2バッキングの表面に分散されて、接着剤の付加された第2バッキングが形成され、前記接着剤の付加された第2バッキングに前記生機カーペットが接触させられ、前記生機カーペットが前記第2バッキングに接着される、請求項20に記載の方法。プレスロールにより前記カーペット製品にニップ圧力を加えるステップをさらに含む、請求項20に記載の方法。前記カーペット製品と前記プレスロールとの間の間隙が約185mm~約285mmである、請求項22に記載の方法。前記熱可塑性接着剤組成物を前記第2バッキングの表面に分散させて、接着剤の付加された第2バッキングを形成するステップと、前記接着剤の付加された第2バッキングを、加熱ドクターバーの下を通過させるステップと、前記生機カーペットを前記接着剤の付加された第2バッキングに接触させて、前記カーペット製品を形成するステップと、を含むプロセスによって、前記生機カーペットが前記第2バッキングに接着される、請求項20に記載の方法。前記カーペット製品を切断して、複数のカーペットタイルを形成するステップをさらに含む、請求項20に記載の方法。前記微粒子フィラーが、前記熱可塑性接着剤組成物の約37~約41重量パーセントの量で存在する、請求項20に記載の方法。前記第2バッキングがポリエステル繊維のスパンレイド不織布を含む、請求項20に記載の方法。前記第2バッキングが約2.5オンス/平方ヤード~約6オンス/平方ヤードの基本重量を有すると共に、前記熱可塑性接着剤組成物が前記第2バッキングに実質的に浸透しないような多孔度を有する、請求項20に記載の方法。前記カーペット製品が60オンス/平方ヤード未満の基本重量を有する、請求項20~28のいずれか1項に記載の方法。前記カーペット製品が約50オンス/平方ヤード~約60オンス/平方ヤードの基本重量を有する、請求項20~28のいずれか1項に記載の方法。生PETをモノマー混合物とエステル交換させ、変性PET及び非変性PET反応生成物を生じさせるステップと、前記非変性PET反応生成物の少なくとも一部を除去して、変性PET組成物を生じさせるステップと、を含む熱可塑性接着剤組成物の製造方法であって、前記変性PET組成物が、未変性PETよりも低い結晶化度及び約90°C~約150°Cの融点を有する、方法。前記エステル交換が約200°C~約270°Cの温度で実施される、請求項31に記載の方法。前記非変性PET反応生成物が真空下で除去される、請求項31に記載の方法。前記モノマー混合物がグリコールを含む、請求項31に記載の方法。前記除去された非変性PET反応生成物の一部が、前記変性PET組成物に約11.5ポアズ~約12ポアズの粘度を付与するために有効である、請求項31~34のいずれか1項に記載の方法。0011改善された軽量カーペット製品例えばカーペットタイルなどが、軽量カーペット製品の製造方法と共に開発された。比較的低減された量で作用するにもかかわらず、軽量カーペット製品に十分な耐久性及び寸法安定性を付与し得る接着剤組成物を提供することに関する問題は、低粘度の接着剤組成物が第2バッキング及び/又は生機カーペットに付加された後に、あまり急速に冷めないように十分に高い比熱を有する比較的低減された量のフィラーと共に、未変性PETよりも低い結晶化度及び約90°C~約150°Cの融点を有する変性PET組成物を提供することによって解決された。さらに、本発明の組成物及びプロセスは、第1バッキングを加熱して接着剤組成物の有効な浸透を達成しようとする際、他の場合に生じる寸法不安定性に関する困難を克服する。0012これらの製品及び方法は、添付の図面を参照して、以下においてより詳細に記載される同じ符号は同じ要素を参照する。カーペット製品0014一態様では、軽量カーペット製品が提供される。図1に示されるように、軽量カーペット製品100は、生機カーペット120と、第2バッキング130と、生機カーペット120及び第2バッキング130に接着された熱可塑性接着剤組成物140と、を含む。0015特定の実施形態では、生機カーペット120は、第1バッキング122と、タフテッド繊維124と、を含む。例えば、タフテッド繊維124は、第1バッキング122上に織られて、生機カーペット120を形成することができる。第1バッキングは、ポリエステル、ポリプロピレン、ナイロン不織布若しくは織布、これらの組み合わせ又は当該技術分野において知られている他の適切な材料で構成されてよい。タフテッド繊維は、ナイロン、ポリエステル、アクリル、レーヨン、綿、これらの組み合わせ又は当該技術分野において知られている他の適切な材料で構成されてよい。0016特定の実施形態では、第2バッキング130は合成繊維の不織布で構成される。一実施形態では合成繊維はポリエステル繊維である。例えば第2バッキングは、ポリエステル繊維のスパンレイド不織布で構成されてよい。その他の適切な合成繊維には、ポリプロピレン、ナイロン被覆ポリエステル繊維又はこれらの組み合わせが含まれ得る。第2バッキングは単層の又は多層の材料を含み得る。0017特定の実施形態では、第2バッキングは、製造中に熱可塑性接着剤組成物が第2バッキングに実質的に浸透しないように比較的低い多孔度を有するポリエステル不織布を含む。第2バッキングの多孔度は、熱可塑性接着剤組成物の浸透を測定することによって、空気などの別の流体の流動浸透を測定することによって、又は、材料の光散乱効果を測定することによって、決定され得る。1つの例示的な低多孔度不織布ポリエステルの第2バッキング材料はLUTRADURFSI200であるFreudenbergNonwovensWeinheimGermanyから市販されている。0018特定の実施形態では、第2バッキングは6オンス/平方ヤード未満の基本重量を有する。例えば第2バッキングは約2.5オンス/平方ヤード~約6オンス/平方ヤードの基本重量を有してよい。一実施形態では、第2バッキングは3~5.5オンス/平方ヤードの基本重量を有してよい。0019さらに、第2バッキング材料は、比較的高温において寸法の歪みに耐性を示すことができる。例えば第2バッキング材料は、350°Fまでの温度において寸法熱安定性を示し得る。本明細書で使用される場合、寸法熱安定性は、所与の温度で第2バッキング材料の収縮が経糸及び緯糸の両方向において約5未満であることを指す。0020熱可塑性接着剤組成物140は、生機カーペットに浸透して、生機カーペット及び第2バッキングの両方に接着し、最終カーペット製品100に寸法安定性及び耐久性を付与する。特定の実施形態では、熱可塑性接着剤組成物は、未変性PETよりも低い結晶化度及び約90°C~約150°Cの融点を有する変性ポリエチレンテレフタレートPETと、微粒子フィラーと、から構成される。0021通常、未変性PETは、比較的高い結晶化度を有し、この高い結晶化度によって、カーペット製品における接着剤として未変性PETを使用不可能にする。例えば、高い結晶化度によって、未変性PETは急速に硬化し、従って、PETは生機カーペットに浸透できなくなる、又は、生機カーペット及び第2バッキングに接着することができなくなる。さらに、未変性PETは、カーペット製品に必要な柔軟性を提供しない。従って、未変性PETよりも低い結晶化度を有する変性PETが望ましい。0022特定の実施形態では、変性PETは、未変性PETの何分の1かの結晶化度を有する。例えば、変性PETは、未変性PETの結晶化度よりも少なくとも約10低い、未変性PETの結晶化度よりも少なくとも約20低い、少なくとも約30低い、又は、少なくとも約50低い結晶化度を有し得る。結晶化度は、示差走査熱量測定DSCなどの当該技術分野において既知の技術を用いて測定され得る。一実施形態では、変性PETは、未変性PETの結晶化度の40~70の結晶化度を有する。0023好適な実施形態では、変性PETは、比較的低い融点を有する。特定の実施形態では、変性PETは、約90°C~約150°Cの融点を有する。一実施形態では、変性PET組成物は、約100°C~約135°C、例えば約105°C~約125°Cの融点を有する。例えば変性PETは、約100°C~約115°Cの融点を有してよい。一実施形態では、変性PETは、比較的低い融点と、未変性PETの結晶化度の40~80の結晶化度とを有する。0024熱可塑性接着剤組成物は微粒子フィラーも含んでもよい。特定の実施形態では、微粒子フィラーは、ガラス、セラミック、バライト、炭酸カルシウム、マグネタイト、石、又は、これらの組み合わせから構成される。特定の実施形態では、微粒子フィラーは、60メッシュよりも小さい粒径を有する。例えば、微粒子フィラーは、約80メッシュ~約60メッシュの粒径を有してよい。好ましい実施形態では、微粒子フィラーは、約80メッシュ~約60メッシュの粒径を有する破砕ガラスなどのガラス粒子を含む。0025好適な実施形態では、微粒子フィラーは比較的高い比熱を有し、これにより、フィラーは、カーペット製品の製造の間、十分な熱を保持することができ、その結果、熱可塑性接着剤組成物は、溶融状態に保持されるので生機カーペットに浸透し得る。特定の実施形態では、これは、約0.15kcal/kg°C~約0.25kcal/kg°Cの比熱を有する微粒子フィラーによって達成される。0026熱可塑性接着剤組成物は比較的少量のフィラーを含有して組成物の重量を低減することができ、増大量のPETが生機カーペットに浸透できるようにする。少量のフィラーを含有する熱可塑性接着剤組成物が付加された第2バッキングと、生機カーペットとを圧縮する際、ポリマーの豊富なフィルムは生機カーペットに浸透するが、生機カーペット層と第2バッキングとの間の接着層に大量のフィラーが残存することが発見された。従って、フィラーによって付与される寸法安定性を保持しながら、低減された量の微粒子フィラーを使用することができる。0027特定の実施形態では、微粒子フィラーは、熱可塑性接着剤組成物の43重量パーセント未満の量で存在する。例えば、微粒子フィラーは、熱可塑性接着剤組成物の約37~約41重量パーセントの量で存在することができる。0028得られた熱可塑性接着剤組成物は比較的低い粘度を有することができ、これにより、組成物は生機カーペットにより十分に浸透することができる。特定の実施形態では、熱可塑性接着剤組成物は、325°Fで約5,000センチポアズ~325°Fで約10,000センチポアズの粘度を有する。例えば、熱可塑性接着剤組成物は、325°Fで約6,000センチポアズ~325°Fで約8,500センチポアズの粘度を有することができる。0029熱可塑性接着剤組成物は、完成品のカーペットにさらなる有益な品質を付与するために、1以上の添加剤を含んでもよい。例えば、染料、難燃剤、フィラー、増量剤weighter、酸化安定剤、抗細菌剤、抗微生物剤、抗真菌剤、UV安定剤、又は、これらの組み合わせが、場合により、熱可塑性接着剤組成物に添加されてもよい。0030得られたカーペット製品100は、伝統的なカーペット製品と比較して軽量であり得る。特に、本明細書に記載される熱可塑性接着剤組成物は、最終カーペット製品に所望の寸法安定性及び耐久性を付与するためにより少量の熱可塑性接着剤組成物で十分であるような粘度及び結晶化度を示すことができる。0031特定の実施形態では、軽量カーペット製品は、約60オンス/平方ヤード未満の基本重量を有する。例えばカーペット製品は、約50オンス/平方ヤード~約60オンス/平方ヤードの基本重量を有してよい。一実施形態では、カーペット製品の基本重量は、52~58オンス/平方ヤード、例えば約55オンス/平方ヤードなどである。0032本明細書に記載されるカーペット製品は、構造補強がなくても、必要な寸法安定性を示すことができる。例えば、カーペット製品は、ガラス繊維マット又はスクリムを必要としなくてもよい。それどころか、熱可塑性接着剤組成物及び第2のバッキングは、カーペット製品に十分な寸法安定性を提供することができる。0033特定の実施形態では、カーペット製品は、ISO2551で標準化されているAACHENテストに従って測定したときに、約0.125未満のMT4値及び約0.1未満のCT4値を示す。0034特定の実施形態では、軽量カーペット製品はカーペットタイルである。一実施形態では、約50オンス/平方ヤード~約60オンス/平方ヤードの基本重量を有するカーペットタイルは、生機カーペットと、スパンレイド不織布ポリエステルの第2バッキングと、生機カーペット及び第2バッキングに接着された熱可塑性接着剤組成物未変性PETよりも低い結晶化度及び約90°C~約150°Cの融点を有する変性PETと、熱可塑性接着剤組成物の約37~約41重量パーセントの量のガラス微粒子フィラーとを含むと、を含む。方法0036別の態様では、カーペットタイルなどの軽量カーペット製品の製造方法が提供される。本方法は、第1バッキング及びタフテッド繊維を有する生機カーペットを提供するステップと、合成繊維の不織布で構成される第2バッキングを提供するステップと、未変性PETよりも低い結晶化度及び約90°C~約150°Cの融点を有する変性PETと微粒子フィラーとを含む熱可塑性接着剤組成物を提供するステップと、熱可塑性接着剤組成物を用いて生機カーペットを第2バッキングに接着させ、カーペット製品を形成するステップと、を含む。0037軽量カーペット製品の製造方法は、さらに、Doney他に付与された米国特許第8,021,506号明細書に記載されるもののように、熱可塑性接着剤組成物を用いて生機カーペットを第2バッキング材料に接着させるプロセスを含んでもよい。特定の実施形態では、熱可塑性接着剤組成物が第2バッキングの表面に分散されて、接着剤の付加された第2バッキングが形成され、次に接着剤の付加された第2バッキングに生機カーペットが接触させられ、生機カーペットが第2バッキングに接着される。図2に示されるように、例えば、熱可塑性接着剤組成物210が第2バッキング220の表面に分散されて、接着剤の付加された第2バッキング222が形成され、次に接着剤の付加された第2バッキング222が加熱ドクターバー230の下を通過させられ、次に接着剤の付加された第2バッキング222に生機カーペット240が接触させられ、カーペット製品250が形成され得る。特定の実施形態では、熱可塑性接着剤組成物は、第2バッキング220の表面にプール212を形成し得る。0038特定の実施形態では、プレスロール260により最終カーペット製品にニップ圧力がかけられてもよい。プレスロールは、カーペット製品に軽い圧力をかけるのに十分な間隙距離だけカーペット製品から離間されてよい。軽量カーペット製品に軽い圧力をかけると、タフテッド繊維を損傷することなく、熱可塑性接着剤組成物の生機カーペットへの浸透が増強されることが分かった。一実施形態では、カーペット製品とプレスロールとの間の間隙は約185mm~約285mmである。0039特定の実施形態では、第2バッキングは、ポリエステル繊維のスパンレイド不織布を含む。特定の実施形態では、第2バッキングは約2.5オンス/平方ヤード~約6オンス/平方ヤードの基本重量を有すると共に、熱可塑性接着剤組成物が第2バッキングに実質的に浸透しないような多孔度を有する。0040特定の実施形態では、微粒子フィラーは、熱可塑性接着剤組成物の約37~約41重量パーセントの量で存在する。0041特定の実施形態では、最終カーペット製品は60オンス/平方ヤード未満の基本重量を有する。例えばカーペット製品は、約50オンス/平方ヤード~約60オンス/平方ヤードの基本重量を有し得る。特定の実施形態では、カーペット製品は、切断されて、複数のカーペットタイルを形成する。0042別の態様では、熱可塑性接着剤組成物の製造方法が提供される。本方法は、生PETをモノマー混合物とエステル交換させ、変性PET及び非変性PET反応生成物を生じさせるステップと、非変性PET反応生成物の少なくとも一部を除去して、未変性PETよりも低い結晶化度及び約90°C~約150°Cの融点を有する変性PET組成物を生じさせるステップと、を含む。0043PETとモノマー混合物とのエステル交換は、Salsman他に付与された米国特許第7,157,139号明細書及び/又はSalsmanに付与された米国特許出願公開第2008/0236443号明細書に従って実施されることができる。特定の実施形態では、エステル交換は、約200°C~約270°Cの温度で実施されてよい。特定の実施形態では、モノマー混合物はグリコールを含む。0044非変性PET反応生成物の除去は、例えば真空下で実施されてよい。特定の実施形態では、除去された非変性PET反応生成物一部は、変性PET組成物に約11.5ポアズ~約12ポアズの粘度を与えるために有効である。実施中、比較的低い粘度は、例えば、エステル交換反応のサイクル時間を短くすることによって達成することができる。0045本明細書において引用される公報及びこれらが引用される材料は、参照によって特に組み込まれる。本明細書に記載される方法及び装置の修正及び変更は、上記の詳細な説明から当業者には明らかであろう。このような修正及び変更は添付の請求項の範囲に入ることが意図される。"